ПРЯЖА И ТКАНИ ИЗ СМЕСИ ВОЛОКОН, СОДЕРЖАЩЕЙ ОКИСЛЕННЫЕ ПОЛИМЕРНЫЕ ВОЛОКНА

1. Изделие, включающее ткань, содержащую:
(а) пряжу из смеси волокон, содержащую:
(i) от примерно 10% мас. до примерно 85% мас., по меньшей мере, одного двухзонного волокна, содержащего окисленный полимер, выбранный из группы, состоящей из гомополимеров на основе акрилонитрила, сополимеров на основе акрилонитрила, терполимеров на основе акрилонитрила и их комбинаций;
(ii) по меньшей мере, одно сопутствующее волокно, выбранное из группы, состоящей из огнестойкого сложного полиэфира, огнестойкого полиамида (нейлона), огнестойкой вискозы, огнестойкой обработанной целлюлозы, мета-арамида, пара-арамида, модакрилата, новолоида, меламина, шерсти, полиамида (нейлона), регенерированной целлюлозы, поливинилхлорида, антистатического волокна, поли(пара-фениленбензо-бис-оксазола) ((PBO)), полибензимидазола ((PBI)), полисульфонамида ((PSA)) и их комбинаций;
(b) необязательно содержащую сопутствующую пряжу, отличающуюся от указанной пряжи из смеси волокон;
где указанная сопутствующая пряжа содержит пара-арамид в количестве мене 20% мас. от массы ткани; и
2
2
2
2
где ткань имеет массу от примерно 3 унция/ярд (1 Н/м) до примерно 12 унция/ярд (4 Н/м).
2. Изделие по п.1, в котором указанная ткань представляет собой тканую ткань.
2
2
2
2
3. Изделие по п.1, в котором изделие имеет массу от примерно 4 унция/ярд (1,32 Н/м) до примерно 9 унция/ярд (3,0 Н/м).
4. Изделие по п.1, в котором пряжа из смеси волокон дополнительно содержит волокно, содержащее окисленный полимер, который по существу однородно окислен в поперечном сечении волокна.
3
3
5. Изделие по п.4, в котором волокно, которое по существу однородно окислено, имеет плотность от примерно 1,30 г/см до примерно 1,44 г/см.
3
3
6. Изделие по п.1, в котором волокно, содержащее окисленный двухзонный полимер, имеет плотность от примерно 1,20 г/см до примерно 1,40 г/см.
7. Изделие по п.1, в котором двухзонное волокно имеет неокисленную полимерную сердцевину и окисленную полимерную оболочку.
8. Изделие по п.7, в котором двухзонное волокно имеет отношение радиуса сердцевины к радиусу волокна (r:R) от примерно 1:1,03 до примерно 1:7.
9. Изделие по п.7, в котором двухзонное волокно имеет отношение радиуса сердцевины к радиусу волокна (r:R) от примерно 1:1,03 до примерно 1:1,4.
10. Изделие по п.7, в котором двухзонное волокно имеет отношение радиуса сердцевины к радиусу волокна (r:R) от примерно 1:1,105 до примерно 1:1,8.
11. Изделие по п.1, в котором окисленный полимер содержит полиакрилонитрил.
3
3
12. Изделие по п.1, в котором окисленный полимер имеет плотность от примерно 1,20 г/см до примерно 1,50 г/см.
13. Изделие по п.1, в котором ткань соответствует или превышает требования стандарта ASTM F1959 «Стандартный метод испытания для определения параметра стойкости к дуговому разряду материалов для одежды».
14. Изделие по п.13, в котором указанный параметр стойкости к дуговому разряду составляет более 8.
2
2
2
2
15. Изделие по п.13, в котором указанный параметр стойкости к дуговому разряду составляет более 9, и указанное изделие имеет массу от примерно 6,5 унция/ярд (2,175 Н/м) до примерно 7,5 унция/ярд (2,5 Н/м).
2
2
2
2
16. Изделие по п.13, в котором указанный параметр стойкости к дуговому разряду составляет более 8, и указанное изделие имеет массу от примерно 5,0 унция/ярд (1,65 Н/м) до примерно 6,5 унция/ярд (2,175 Н/м).
17. Изделие по п.1, в котором, по меньшей мере, одно сопутствующее волокно содержит полиамид в форме штапельного волокна или непрерывного филамента.
18. Изделие по п.1, в котором ткань является высушенной.
19. Изделие по п.1, в котором сопутствующая пряжа содержит волокно, выбранное из группы, состоящей из огнестойкого сложного полиэфира, огнестойкого полиамида (нейлона), огнестойкой вискозы, огнестойкой обработанной целлюлозы, мета-арамида, пара-арамида, модакрилата, шерсти, полиамида (нейлона), регенерированной целлюлозы, поливинилхлорида, антистатического волокна, стального волокна, поли(пара-фениленбензо-бис-оксазола) ((PBO)), полибензимидазола ((PBI)), полисульфонамида ((PSA)) и их комбинаций.
20. Изделие по п.1, в котором указанная ткань составляет одежду.
21. Изделие по п.1, в котором указанная пряжа содержит только одно сопутствующее волокно, и волокно, содержащее окисленный полимер, присутствует в количестве от примерно 30% мас. до примерно 85% мас. от массы пряжи.
22. Изделие по п.1, в котором указанная пряжа содержит, по меньшей мере, два сопутствующих волокна.
23. Изделие по п.22, в котором волокно, содержащее окисленный полимер, присутствует в пряже в количестве от примерно 15% мас. до примерно 50% мас. от массы пряжи.
24. Изделие по п.1, в котором указанная пряжа содержит, по меньшей мере, три сопутствующих волокна.
25. Изделие по п.24, в котором волокно, содержащее окисленный полимер, присутствует в пряже в количестве от примерно 15% мас. до примерно 50% мас. от массы пряжи.
26. Изделие по п.24, в котором три сопутствующих волокна выбраны из:
(а) комбинации огнестойкой вискозы, полиамида (нейлона), регенерированной целлюлозы и пара-арамида; и
(b) комбинации шерсти, модакрила и полиамида (нейлона), и регенерировапнной целлюлозы.
27. Изделие по п.1, в котором указанная пряжа содержит четыре сопутствующих волокна.
28. Изделие по п.1, в котором указанная пряжа представляет собой пряжу из смеси волокон, полученную на системе камвольного прядения.
29. Способ, включающий:
(а) обеспечение, по меньшей мере, одного двухзонного волокна, содержащего окисленный полимер, выбранный из группы, состоящей из гомополимеров на основе акрилонитрила, сополимеров на основе акрилонитрила, терполимеров на основе акрилонитрила и их комбинаций;
(b) обеспечение, по меньшей мере, одного сопутствующего волокна, выбранного из группы, состоящей из огнестойкого сложного полиэфира, огнестойкого полиамида (нейлона), огнестойкой вискозы, огнестойкой обработанной целлюлозы, мета-арамида, пара-арамида, модакрилата, новолоида, меламина, шерсти, полиамида (нейлона), регенерированной целлюлозы, поливинилхлорида, антистатического волокна, стального волокна, поли(пара-фениленбензо-бис-окса-зола) ((PBO)), полибензимидазола ((PBI)), полисульфонамида ((PSA)) и их комбинаций; и
(с) объединение указанного двухзонного волокна, содержащего окисленное полимерное волокно, и указанного, по меньшей мере, одного сопутствующего волокна с образованием пряжи;
где указанное двухзонное волокно, содержащее окисленный полимер, присутствует в количестве от примерно 10% до примерно 85% мас. от массы пряжи.
30. Способ по п.29, в котором указанную пряжу получают с использованием камвольного кардочесания.
31. Способ по п.29, в котором указанную пряжу получают с использованием преобразованного жгута.
32. Способ по п.29, в котором указанное волокно, содержащее окисленный полимер, выбрано из группы, состоящей из штапельного волокна, среднего волокна, камвольного волокна и непрерывного филамента.
33. Изделие, содержащее пряжу из смеси волокон, в котором пряжа из смеси волокон содержит, по меньшей мере, одно окисленное полимерное двухзонное волокно и, по меньшей мере, три сопутствующих волокна, выбранных из группы, состоящей из огнестойкого сложного полиэфира, огнестойкого полиамида (нейлона), огнестойкой вискозы, огнестойкой обработанной целлюлозы, мета-арамида, пара-арамида, модакрилата, новолоида, меламина, шерсти, полиамида (нейлона), регенерированной целлюлозы, поливинилхлорида, антистатического волокна, стального волокна, поли(пара-фениленбензо-бис-оксазола) ((PBO)), полибензимидазола ((PBI)), полисульфонамида ((PSA)) и их комбинаций,
где изделие представляет собой тканую ткань, и
указанная ткань отвечает требованиям стандартов для HRC уровня 2.
2
2
34. Изделие, содержащее пряжу из смеси волокон, в котором пряжа из смеси волокон содержит, по меньшей мере, одно теплостойкое волокно; указанное изделие имеет массу ткани менее 7,5 унция/ярд (2,5 Н/м) и параметр стойкости к дуговому разряду 9 или выше согласно ASTM F1959 «Стандартный метод испытания для определения параметра стойкости к дуговому разряду материалов для одежды».